(57)【要約】【課題】耐熱合金の高速切削加工で硬質被覆層がすぐれた耐チッピング性と耐摩耗性を発揮する表面被覆切削工具を提供する。【解決手段】炭化タングステン基超硬合金または炭窒化チタン基サーメットからなる工具基体の表面に、下部層としてアークイオンプレーティングで蒸着形成されたＴｉとＡｌの複合窒化物層、上部層としてアークイオンプレーティングとスパッタリングの同時蒸着により形成されたＴｉとＡｌとＭｏとＳの複合窒化物層を設けた表面被覆切削工具であって、上部層は、層厚方向にそって、Ａｌ−Ｔｉ最高含有点とＭｏ−Ｓ最高含有点とが０．０３〜０．１μｍの間隔をおいて交互に繰り返し存在する平均層厚１〜８μｍの組成変化（Ａｌ，Ｔｉ，Ｍｏ，Ｓ）Ｎ層からなる。【選択図】        なし【特許請求の範囲】
【請求項１】
炭化タングステン基超硬合金または炭窒化チタン基サーメットで構成された工具基体を、一方にカソード電極としてＡｌ−Ｔｉ合金を設け、また、他方にＭｏＳ２ターゲットを設けた蒸着装置の回転テーブル上に載置し、前記工具基体を回転テーブルで回転させながら、Ａｌ−Ｔｉ合金カソード電極側でのアークイオンプレーティングと、ＭｏＳ２ターゲット側でのスパッタリングにより、工具基体表面に下部層と上部層からなる硬質被覆層を蒸着形成した表面被覆切削工具において、
下部層は、上記アークイオンプレーティングで蒸着形成された１〜３μｍの平均層厚を有し、かつ、Ａｌ成分、Ｔｉ成分の含有割合（ただし、原子比）を、それぞれα、βで表したときに、αは０．３０〜０．７０、βは０．３０〜０．７０で、かつ、α＋β＝１を満足するＡｌとＴｉの複合窒化物層、
また、上部層は、上記アークイオンプレーティングと上記スパッタリングの同時蒸着により形成された１〜８μｍの平均層厚を有するＡｌとＴｉとＭｏとＳの複合窒化物層であって、しかも、上記上部層は、
（ａ）上部層の層厚方向に沿って、前記Ａｌ−Ｔｉ合金カソード電極近傍で形成されるＡｌ−Ｔｉ最高含有点と前記ＭｏＳ２ターゲット近傍で形成されるＭｏ−Ｓ最高含有点とが０．０３〜０．１μｍの間隔をおいて交互に繰り返し存在し、
（ｂ）前記Ａｌ−Ｔｉ最高含有点から前記Ｍｏ−Ｓ最高含有点、前記Ｍｏ−Ｓ最高含有点から前記Ａｌ−Ｔｉ最高含有点へと、Ａｌ、Ｔｉ、Ｍｏ、Ｓの含有割合がそれぞれ連続的に変化する成分濃度分布構造を有し、
（ｃ）前記Ａｌ−Ｔｉ合金カソード電極近傍で形成される前記Ａｌ−Ｔｉ最高含有点におけるＡｌ成分、Ｔｉ成分、Ｍｏ成分およびＳ成分は、その含有割合（ただし、原子比）を、それぞれＸ、Ｙ、Ｑ、Ｒで表したときに、Ｘは０．４０〜０．６０、Ｙは０．３０〜０．５０、Ｑは０．０１〜０．１０、Ｒは０．０１〜０．１０で、かつ、Ｘ＋Ｙ＋Ｑ＋Ｒ＝１を満足し、
（ｄ）前記ＭｏＳ２ターゲット近傍で形成される前記Ｍｏ−Ｓ最高含有点におけるＡｌ成分、Ｔｉ成分、Ｍｏ成分およびＳ成分は、その含有割合（ただし、原子比）を、それぞれＸ、Ｙ、Ｑ、Ｒで表したときに、Ｘは０．０５〜０．２０、Ｙは０．０５〜０．２０、Ｑは０．２５〜０．４０、Ｒは０．４０〜０．５５で、かつ、Ｘ＋Ｙ＋Ｑ＋Ｒ＝１を満足するＡｌとＴｉとＭｏとＳの複合窒化物層である、
ことを特徴とする耐熱合金の高速切削加工で硬質被覆層がすぐれた耐チッピング性と耐摩耗性を発揮する表面被覆切削工具。
【発明の詳細な説明】
【技術分野】
【０００１】
この発明は、Ｔｉ基合金、Ｎｉ基合金、Ｃｏ基合金等の耐熱合金の切削加工を、高い発熱を伴う高速切削条件で行った場合にも、硬質被覆層がすぐれた耐チッピング性と耐摩耗性を発揮する表面被覆切削工具（以下、被覆工具という）に関するものである。
【背景技術】
【０００２】
一般に、被覆工具には、各種の鋼や鋳鉄などの被削材の旋削加工や平削り加工にバイトの先端部に着脱自在に取り付けて用いられるスローアウエイチップ、前記被削材の穴あけ切削加工などに用いられるドリルやミニチュアドリル、さらに前記被削材の面削加工や溝加工、肩加工などに用いられるソリッドタイプのエンドミルなどがあり、また前記スローアウエイチップを着脱自在に取り付けて前記ソリッドタイプのエンドミルと同様に切削加工を行うスローアウエイエンドミル工具などが知られている。
【０００３】
被覆工具の一つとして、炭化タングステン（以下、ＷＣで示す）基超硬合金または炭窒化チタン（以下、ＴｉＣＮで示す）基サーメットで構成された工具基体の表面に、Ａｌ−Ｔｉを蒸発源としたアークイオンプレーティングとＷＳ２、ＮｂＳ、ＣｒＳを蒸発源としたスパッタリングにより、（Ａｌ，Ｔｉ，Ｍ，Ｓ）Ｎ層（但し、Ｍは、Ｗ、ＮｂまたはＣｒ）からなる組成的に均一な硬質被覆層を蒸着形成した被覆工具が知られており、そして、この被覆工具の硬質被覆層は、すぐれた高温硬さと耐酸化性、耐摩耗性を有し、通常の条件下で、各種の一般鋼や普通鋳鉄などの切削に用いた場合に、すぐれた切削性能を発揮することが知られている。
【特許文献１】特開２００６−１２４７５６号公報
【発明の開示】
【発明が解決しようとする課題】
【０００４】
近年の切削加工装置のＦＡ化はめざましく、一方で切削加工に対する省力化および省エネ化、さらに低コスト化の要求は強く、これに伴って切削加工は一段と高速化する傾向にあるが、上記の従来被覆工具においては、これを通常条件での切削加工に用いた場合には問題はないが、これをＴｉ基合金、Ｎｉ基合金、Ｃｏ基合金等の耐熱合金の特に高い発熱を伴う高速切削に用いた場合には、硬質被覆層の潤滑性不足、溶着発生等により、チッピングの発生を抑えることができず、また、摩耗進行も促進されるため、比較的短時間で使用寿命に至るのが現状である。
【課題を解決するための手段】
【０００５】
そこで、本発明者等は、上述のような観点から、特に耐熱合金の高速重切削加工で、硬質被覆層がすぐれた耐チッピング性、耐摩耗性を発揮する被覆工具を開発すべく、上記の従来被覆工具に着目し、研究を行った結果、
（イ）例えば図１（ａ）に概略平面図で、同（ｂ）に概略正面図で示される構造の（Ａｌ，Ｔｉ）Ｎ蒸着用アークイオンプレーティング（ＡＩＰ）装置とＭｏ−Ｓ蒸着用マグネトロンスパッタリング（ＳＰ）装置を併設した蒸着装置を用い、装置中央部に工具基体（例えば、超硬基体）装着用回転テーブルを設け、前記回転テーブルを挟んで、一方側に、所定組成のＡｌ−Ｔｉ合金からなるカソード電極（蒸発源）を備えた（Ａｌ，Ｔｉ）Ｎ蒸着用アークイオンプレーティング装置、他方側に、ＭｏＳ２ターゲット（蒸発源）を備えたＭｏ−Ｓ蒸着用マグネトロンスパッタリング装置を対向配設し、また工具基体装着用回転テーブル上に、これの中心軸から半径方向に所定距離離れた位置に複数の工具基体をリング状に装着し、この状態で装置内雰囲気を窒素雰囲気として、前記回転テーブルを回転させると共に、形成される硬質被覆層の層厚均一化を図る目的で工具基体自体も自転させながら、まず、前記の（Ａｌ，Ｔｉ）Ｎ蒸着用アークイオンプレーティング装置のＡｌ−Ｔｉ合金からなるカソード電極（蒸発源）とアノード電極との間にアーク放電を発生させ、工具基体表面に所定層厚かつ均一組成のＡｌとＴｉの窒化物層（以下、（Ａｌ，Ｔｉ）Ｎ層で示す）からなる下部層を蒸着形成し、ついで、（Ａｌ，Ｔｉ）Ｎ蒸着用アークイオンプレーティング装置のＡｌ−Ｔｉ合金からなるカソード電極（蒸発源）とアノード電極との間にアーク放電を発生させながら、それと同時に、対向配設したＭｏ−Ｓ蒸着用マグネトロンスパッタリング装置のＭｏＳ２ターゲット（蒸発源）にパルス電圧を印加しＭｏＳ２をスパッタすると、アークイオンプレーティングとスパッタリングによって、前記（Ａｌ，Ｔｉ）Ｎ層からなる下部層表面に、ＡｌとＴｉとＭｏとＳの窒化物層（以下、（Ａｌ，Ｔｉ，Ｍｏ，Ｓ）Ｎ層で示す）からなる上部層が蒸着形成され、そして、上記上部層は、回転テーブル上に配置された工具基体が、上記一方側のＡｌ−Ｔｉ合金のカソード電極（蒸発源）に最も接近した位置で、相対的に、蒸着層中のＡｌ、Ｔｉの含有割合が最大となって、Ｍｏ、Ｓの含有割合が最小となる領域（以下、Ａｌ−Ｔｉ最高含有点という）が形成され、また、前記工具基体が、上記他方側のＭｏＳ２ターゲット（蒸発源）に最も接近した位置で、相対的に、蒸着層中のＭｏとＳの含有割合が最大となって、Ａｌ、Ｔｉの含有割合が最小となる領域（以下、Ｍｏ−Ｓ最高含有点という）が形成され、上記回転テーブルの回転によって上部層中には層厚方向に沿って、前記Ａｌ−Ｔｉ最高含有点とＭｏ−Ｓ最高含有点が回転テーブルの回転速度に応じた所定間隔をもって交互に繰り返し現れると共に、前記Ａｌ−Ｔｉ最高含有点から前記Ｍｏ−Ｓ最高含有点、前記Ｍｏ−Ｓ最高含有点から前記Ａｌ−Ｔｉ最高含有点へ、Ａｌ、Ｔｉ、Ｍｏ、Ｓの含有量がそれぞれ連続的に変化する成分濃度分布構造の蒸着層（以下、組成変化（Ａｌ，Ｔｉ，Ｍｏ，Ｓ）Ｎ層という）が形成されること。
【０００６】
（ロ）上記組成変化（Ａｌ，Ｔｉ，Ｍｏ，Ｓ）Ｎ層からなる硬質被覆層の上部層において、そのＡｌ成分は高温硬さ、耐熱性および耐酸化性を向上させ、Ｔｉ成分は高温強度を向上させ、また、Ｍｏ成分およびＳ成分は、上部層中でその多くがＭｏＳ２の形態で存在し、被削材切粉との潤滑性を高める作用があり、したがって相対的にＡｌ，Ｔｉの含有割合が高いＡｌ−Ｔｉ最高含有点では、上記組成変化（Ａｌ，Ｔｉ，Ｍｏ，Ｓ）Ｎ層からなる硬質被覆層はすぐれた高温硬さ、耐酸化性、高温強度を有するが、その反面、被削材切粉との潤滑性は十分でないため、耐熱合金の高速切削条件下では溶着、偏摩耗、チッピングを生じやすいことから、上記組成変化（Ａｌ，Ｔｉ，Ｍｏ，Ｓ）Ｎ層のＡｌ−Ｔｉ最高含有点における潤滑性不足を補う目的で、すぐれた潤滑性を備えたＭｏ−Ｓ最高含有点を厚さ方向に交互に介在させることによって、上記組成変化（Ａｌ，Ｔｉ，Ｍｏ，Ｓ）Ｎ層からなる硬質被覆層全体として、すぐれた高温硬さ、耐酸化性、高温強度および潤滑性を具備するようになり、その結果として、高速条件下で耐熱合金の切削加工を行っても溶着、偏摩耗等を生じることなくすぐれた耐チッピング性、耐摩耗性を発揮するようになること。
以上（イ）、（ロ）に示される研究結果を得たのである。
【０００７】
この発明は、上記の研究結果に基づいてなされたものであって、
「  炭化タングステン基超硬合金または炭窒化チタン基サーメットで構成された工具基体を、一方にカソード電極としてＡｌ−Ｔｉ合金を設け、また、他方にＭｏＳ２ターゲットを設けた蒸着装置の回転テーブル上に載置し、前記工具基体を回転テーブルで回転させながら、Ａｌ−Ｔｉ合金カソード電極側でのアークイオンプレーティングと、ＭｏＳ２ターゲット側でのスパッタリングにより、工具基体表面に下部層と上部層からなる硬質被覆層を蒸着形成した表面被覆切削工具において、
下部層は、上記アークイオンプレーティングで蒸着形成された１〜３μｍの平均層厚を有し、かつ、Ａｌ成分、Ｔｉ成分の含有割合（ただし、原子比）を、それぞれα、βで表したときに、αは  ０．３０〜０．７０、βは０．３０〜０．７０で、かつ、α＋β＝１を満足するＡｌとＴｉの複合窒化物層、
また、上部層は、上記アークイオンプレーティングと上記スパッタリングの同時蒸着により形成された１〜８μｍの平均層厚を有するＡｌとＴｉとＭｏとＳの複合窒化物層であって、しかも、上記上部層は、
（ａ）上部層の層厚方向に沿って、前記Ａｌ−Ｔｉ合金カソード電極近傍で形成されるＡｌ−Ｔｉ最高含有点と前記ＭｏＳ２ターゲット近傍で形成されるＭｏ−Ｓ最高含有点とが０．０３〜０．１μｍの間隔をおいて交互に繰り返し存在し、
（ｂ）前記Ａｌ−Ｔｉ最高含有点から前記Ｍｏ−Ｓ最高含有点、前記Ｍｏ−Ｓ最高含有点から前記Ａｌ−Ｔｉ最高含有点へと、Ａｌ、Ｔｉ、Ｍｏ、Ｓの含有割合がそれぞれ連続的に変化する成分濃度分布構造を有し、
（ｃ）前記Ａｌ−Ｔｉ合金カソード電極近傍で形成される前記Ａｌ−Ｔｉ最高含有点におけるＡｌ成分、Ｔｉ成分、Ｍｏ成分およびＳ成分は、その含有割合（ただし、原子比）を、それぞれＸ、Ｙ、Ｑ、Ｒで表したときに、Ｘは０．４０〜０．６０、Ｙは０．３０〜０．５０、Ｑは０．０１〜０．１０、Ｒは０．０１〜０．１０で、かつ、Ｘ＋Ｙ＋Ｑ＋Ｒ＝１を満足し、
（ｄ）前記ＭｏＳ２ターゲット近傍で形成される前記Ｍｏ−Ｓ最高含有点におけるＡｌ成分、Ｔｉ成分、Ｍｏ成分およびＳ成分は、その含有割合（ただし、原子比）を、それぞれＸ、Ｙ、Ｑ、Ｒで表したときに、Ｘは０．０５〜０．２０、Ｙは０．０５〜０．２０、Ｑは０．２５〜０．４０、Ｒは０．４０〜０．５５で、かつ、Ｘ＋Ｙ＋Ｑ＋Ｒ＝１を満足するＡｌとＴｉとＭｏとＳの複合窒化物層である、
ことを特徴とする耐熱合金の高速切削加工で硬質被覆層がすぐれた耐チッピング性と耐摩耗性を発揮する被覆工具（表面被覆切削工具）。」
に特徴を有するものである。
【０００８】
つぎに、この発明の被覆工具の硬質被覆層を構成する組成変化（Ａｌ，Ｔｉ，Ｍｏ，Ｓ）Ｎ層に関し、上記の通りに数値限定した理由を説明する。
【０００９】
（ａ）下部層（ＡｌとＴｉの複合窒化物層）
硬質被覆層の下部層を構成するＡｌとＴｉの複合窒化物層（以下、「（Ａｌ，Ｔｉ）Ｎ層で示す」におけるＡｌ成分には高温硬さと耐酸化性、同Ｔｉ成分には高温強度を向上させる作用があり、下部層ではＡｌ成分の含有割合を相対的に多くして、高い高温硬さおよび耐酸化性を維持するが、Ａｌの含有割合を示すα値がＴｉとの合量に占める割合（原子比、以下同じ）で０．３０未満では、所望のすぐれた高温硬さおよび耐酸化性を確保することができず、摩耗進行が急激に促進するようになり、一方Ａｌの割合を示す同α値が０．７０を越えると、高温強度が急激に低下し、この結果チッピング（微少欠け）などが発生し易くなることから、α値を０．３０〜０．７０と定めた。また、Ｔｉの割合を示すβ値がＡｌとの合量に占める割合で、０．３０未満では、所定の高温強度を確保することができないためチッピングが発生しやすくなり、一方同β値が０．７０を超えると、高温硬さに明確な低下傾向が現れるようになることから、β値を０．３０〜０．７０と定めた。
さらに、その平均層厚が１μｍ未満では、自身のもつすぐれた高温硬さ、耐酸化性、高温強度を硬質被覆層に長期に亘って付与できず、工具寿命短命の原因となり、一方その平均層厚が３μｍを越えると、チッピングが発生し易くなることから、その平均層厚を１〜３μｍと定めた。
【００１０】
（ｂ）上部層（組成変化（Ａｌ，Ｔｉ，Ｍｏ，Ｓ）Ｎ層）におけるＡｌ−Ｔｉ最高含有点のＡｌ、Ｔｉ含有割合
組成変化（Ａｌ，Ｔｉ，Ｍｏ，Ｓ）Ｎ層におけるＡｌ成分およびＴｉ成分は、前記下部層におけると同様な作用を有し、また、Ｍｏ成分およびＳ成分は、上部層中でその多くがＭｏＳ２の形態で存在し、被削材切粉との潤滑性を高める作用がある。つまり、相対的にＡｌ，Ｔｉ成分の含有割合が高いＡｌ−Ｔｉ最高含有点ではすぐれた高温硬さ、耐酸化性、高温強度を備えるが、Ａｌの含有割合（Ｘ値）が０．４０未満の場合には、硬質被覆層として最小限要求される高温硬さ、耐酸化性を維持することはできず、Ｔｉの含有割合（Ｙ値）が０．３０未満の場合には、高温強度の不足によるチッピング発生の恐れがあり、一方、Ａｌの含有割合（Ｘ値）が０．６０を超えたり、Ｔｉの含有割合（Ｙ値）が０．５０を超えたりしたような場合には、Ｍｏの含有割合（Ｑ値）およびＳの含有割合（Ｒ値）が小さくなりすぎて、被削材切粉に対する潤滑性の向上を図ることができなくなることから、Ａｌの含有割合（Ｘ値）を０．４０〜０．６０、Ｔｉの含有割合（Ｙ値）を０．３０〜０．５０と、それぞれ定めた。
なお、Ａｌ−Ｔｉ最高含有点におけるＭｏ成分の含有割合（Ｑ値）およびＳ成分の含有割合（Ｒ値）は、高温硬さ、耐酸化性、高温強度を保持しつつすぐれた潤滑性を発揮させるためには、０．０１≦Ｑ≦０．１０、０．０１≦Ｒ≦０．１０の範囲とする必要があり、しかも、Ｘ、Ｙ、Ｑ、Ｒは、Ｘ＋Ｙ＋Ｑ＋Ｒ＝１を満たす数値でなければならない。
【００１１】
（ｃ）上部層（組成変化（Ａｌ，Ｔｉ，Ｍｏ，Ｓ）Ｎ層）におけるＭｏ−Ｓ最高含有点のＭｏ、Ｓ含有割合
硬質被覆層のＭｏ−Ｓ最高含有点において、組成変化（Ａｌ，Ｔｉ，Ｍｏ，Ｓ）Ｎ層はすぐれた潤滑性を備えるが、硬質被覆層は、これらの特性ばかりでなく、硬質被覆層として最小限要求される高温硬さ、耐酸化性、高温強度を当然備える必要があることから、Ｍｏ−Ｓ最高含有点におけるＭｏ含有割合（Ｑ値）、Ｓ含有割合（Ｒ値）を、Ａｌ，Ｔｉ，Ｍｏ，Ｓの合量に占める割合（原子比）で、それぞれ、０．２５〜０．４０、０．４０〜０．５５と定めた。
つまり、Ｍｏ含有割合（Ｑ値）が０．４０を超えると、あるいは、Ｓ含有割合（Ｒ値）が０．５５を超えると、（Ａｌ，Ｔｉ，Ｍｏ，Ｓ）Ｎ層中のＡｌ、Ｔｉ成分の含有量が減少し、その結果、高温硬さ、耐酸化性、高温強度が不十分となり、一方、Ｍｏ含有割合（Ｑ値）が０．２５未満になると、あるいは、Ｓ含有割合（Ｒ値）が０．４０未満になると、（Ａｌ，Ｔｉ，Ｍｏ，Ｓ）Ｎ層中のＭｏ、Ｓの含有割合が少なくなり過ぎて、潤滑性改善効果を期待できなくなることから、Ｍｏの含有割合（Ｑ値）を０．２５〜０．４０と、また、Ｓの含有割合（Ｒ値）を、０．４０〜０．５５（いずれも、原子比）に定めた。
なお、Ｍｏ−Ｓ最高含有点におけるＡｌ成分の含有割合（Ｘ値）およびＴｉ成分の含有割合（Ｙ値）は、耐熱合金の高速切削で最低限必要とされる高温硬さ、耐酸化性、高温強度を備えるという点から、０．０５≦Ｘ≦０．２０、０．０５≦Ｙ≦０．２０の範囲とすることが必要であり、しかも、Ｘ、Ｙ、Ｑ、Ｒは、Ｘ＋Ｙ＋Ｑ＋Ｒ＝１を満たす数値でなければならない。
【００１２】
（ｄ）Ａｌ−Ｔｉ最高含有点とＭｏ−Ｓ最高含有点間の間隔
この発明の硬質被覆層の上部層は、その層厚方向に亘って、窒化物を構成する成分の濃度が、Ａｌ−Ｔｉ最高含有点からＭｏ−Ｓ最高含有点へと、また、Ｍｏ−Ｓ最高含有点からＡｌ−Ｔｉ最高含有点へと連続的に変化するものであるため、例えば、成分濃度が不連続な変化をする複数層の積層構造からなる硬質被覆層に比べれば、上部層の各層間での剥離等の恐れは無いが、Ａｌ−Ｔｉ最高含有点とＭｏ−Ｓ最高含有点間の間隔が０．０３μm未満ではそれぞれの点を上記の組成で明確に形成することが困難であり、この結果それぞれの層に所望の高温硬さ、高温強度、耐酸化性および潤滑性を確保することができなくなり、またその間隔が０．１μmを越えるとそれぞれの点がもつ欠点、すなわちＭｏ−Ｓ最高含有点であれば高温硬さ、高温強度および耐酸化性の不足、また、Ａｌ−Ｔｉ最高含有点であれば潤滑性の不足が層内に局部的に現れ、これが原因で切刃にチッピングが発生し易くなったり、また、摩耗進行が促進されるようになることから、その間隔は０．０３〜０．１μmと定めた。
なお、Ａｌ−Ｔｉ最高含有点とＭｏ−Ｓ最高含有点間の間隔は、（Ａｌ，Ｔｉ）Ｎ蒸着用アークイオンプレーティング（ＡＩＰ）装置とＭｏ−Ｓ蒸着用マグネトロンスパッタリング（ＳＰ）装置を併設した蒸着装置を用い、アークイオンプレーティングとスパッタリングを同時に行って蒸着膜を形成する際に、例えば、工具基体を装着した回転テーブルの回転速度を制御することによって調整することができるので、回転テーブルの回転速度を適宜に設定することにより、Ａｌ−Ｔｉ最高含有点とＭｏ−Ｓ最高含有点間の間隔が上記数値範囲内の所望の値となる組成変化（Ａｌ，Ｔｉ，Ｍｏ，Ｓ）Ｎ層を容易に形成することができる。
また、組成変化（Ａｌ，Ｔｉ，Ｍｏ，Ｓ）Ｎ層からなる上部層は、（Ａｌ，Ｔｉ）Ｎ層からなる下部層との密着性にすぐれ接合強度も大であり、さらに、工具基体に対する下部層の密着性・接合強度も大であることから、本発明の被覆工具は、硬質被覆層の工具基体に対する接合強度が非常に強固なものとなっている。
【００１３】
（ｅ）上部層の平均層厚
組成変化（Ａｌ，Ｔｉ，Ｍｏ，Ｓ）Ｎ層からなる上部層の平均層厚が１μｍ未満では、硬質被覆層が所望の高温硬さ、高温強度、耐酸化性および潤滑性を長期に亘って確保することができず、その結果、耐熱合金の高速切削における耐チッピング性、耐摩耗性の向上を期待することができず、一方、その平均層厚が８μｍを越えると、切刃にチッピングが発生し易くなることから、その平均層厚を１〜８μｍと定めた。
【発明の効果】
【００１４】
この発明の被覆工具は、硬質被覆層の下部層を構成する（Ａｌ，Ｔｉ）Ｎ層がすぐれた高温硬さ、高温強度、耐酸化性を有し、さらに、硬質被覆層の上部層を構成する組成変化（Ａｌ，Ｔｉ，Ｍｏ，Ｓ）Ｎ層が、すぐれた高温硬さ、高温強度、耐酸化性に加えて、すぐれた潤滑性を具備し、さらに、硬質被覆層と工具基体の接合強度が非常に強固なものであることから、Ｔｉ基合金、Ｎｉ基合金、Ｃｏ基合金等の耐熱合金を、大きな発熱を伴う高速切削条件で加工した場合であっても、溶着・偏摩耗等を生じることなく長期に亘ってすぐれた耐チッピング性と耐摩耗性を発揮するものである。
【発明を実施するための最良の形態】
【００１５】
つぎに、この発明の被覆工具を実施例により具体的に説明する。
【実施例１】
【００１６】
原料粉末として、いずれも１〜３μｍの平均粒径を有するＷＣ粉末、ＴｉＣ粉末、ＺｒＣ粉末、ＶＣ粉末、ＴａＣ粉末、ＮｂＣ粉末、Ｃｒ３Ｃ２粉末、ＴｉＮ粉末、ＴａＮ粉末、およびＣｏ粉末を用意し、これら原料粉末を、表１に示される配合組成に配合し、ボールミルで７２時間湿式混合し、乾燥した後、１００ＭＰａ の圧力で圧粉体にプレス成形し、この圧粉体を６Ｐａの真空中、温度：１４００℃に１時間保持の条件で焼結し、焼結後、切刃部分にＲ：０．０３のホーニング加工を施してＩＳＯ規格・ＣＮＭＧ１２０４０８のチップ形状をもったＷＣ基超硬合金製の工具基体Ａ−１〜Ａ−１０を形成した。
【００１７】
また、原料粉末として、いずれも０．５〜２μｍの平均粒径を有するＴｉＣＮ（質量比で、ＴｉＣ／ＴｉＮ＝５０／５０）粉末、Ｍｏ２Ｃ粉末、ＺｒＣ粉末、ＮｂＣ粉末、ＴａＣ粉末、ＷＣ粉末、Ｃｏ粉末、およびＮｉ粉末を用意し、これら原料粉末を、表２に示される配合組成に配合し、ボールミルで２４時間湿式混合し、乾燥した後、１００ＭＰａの圧力で圧粉体にプレス成形し、この圧粉体を２ｋＰａの窒素雰囲気中、温度：１５００℃に１時間保持の条件で焼結し、焼結後、切刃部分にＲ：０．０３のホーニング加工を施してＩＳＯ規格・ＣＮＭＧ１２０４０８のチップ形状をもったＴｉＣＮ基サーメット製の工具基体Ｂ−１〜Ｂ−６を形成した。
【００１８】
（ａ）上記の工具基体Ａ１〜Ａ１０およびＢ１〜Ｂ６のそれぞれを、アセトン中で超音波洗浄し、乾燥した状態で、図１に示されるアークイオンプレーティング装置とマグネトロンスパッタリング装置を併設した蒸着装置内の回転テーブル上に外周部に沿って装着し、一方側の前記アークイオンプレーティング装置のカソード電極（蒸発源）として、種々の成分組成をもったＡｌ−Ｔｉ合金、他方側のマグネトロンスパッタリング装置のターゲット（蒸発源）としてＭｏＳ２を装着し、またボンバード洗浄用金属Ｔｉも装着し、まず装置内を排気して０．５Ｐａ以下の真空に保持しながら、ヒーターで装置内を５００℃に加熱した後、前記回転テーブル上で自転しながら回転する工具基体に−１０００Ｖの直流バイアス電圧を印加して、カソード電極の前記金属Ｔｉとアノード電極との間に１００Ａの電流を流してアーク放電を発生させ、もって工具基体表面をＴｉボンバード洗浄し、
（ｂ）つぎに、装置内に反応ガスとして窒素ガスを導入して２Ｐａの反応雰囲気とすると共に、前記回転テーブル上で自転しながら回転する工具基体に−１００Ｖの直流バイアス電圧を印加して、カソード電極とアノード電極との間に９０Ａの電流を流してアーク放電を発生させ、工具基体の表面に、表３，４に示される目標組成、目標層厚の（Ａｌ，Ｔｉ）Ｎ層からなる下部層を蒸着形成し、
（ｃ）ついで、装置内を２Ｐａの窒素ガス雰囲気に維持したままで、前記回転テーブル上で自転しながら回転する工具基体に−１００Ｖの直流バイアス電圧を印加して、カソード電極とアノード電極との間に９０Ａの電流を流してアーク放電を発生させると同時に、ＭｏＳ２ターゲットにパルス電源から３ｋＷのパルス電力を印加してＭｏＳ２をスパッタし、
（ｄ）前記回転テーブル上で自転しながら回転する工具基体の表面に、表３，４に示される目標組成のＡｌ−Ｔｉ最高含有点とＭｏ−Ｓ最高含有点とが交互に、同じく表３、表４に示される目標間隔で繰り返し存在し、また、前記Ａｌ−Ｔｉ最高含有点から前記Ｍｏ−Ｓ最高含有点、前記Ｍｏ−Ｓ最高含有点から前記Ａｌ−Ｔｉ最高含有点へと、Ａｌ、Ｔｉ、Ｍｏ、Ｓの含有割合が連続的に変化する成分濃度分布構造を有し、さらに、同じく表３、表４に示される目標層厚の組成変化（Ａｌ，Ｔｉ，Ｍｏ，Ｓ）Ｎ層からなる上部層を蒸着形成することにより、ＩＳＯ・ＣＮＭＧ１２０４０８に規定するスローアウエイチップ形状の本発明被覆工具１〜１６をそれぞれ製造した。
なお、上記実施例では、Ａｌ−Ｔｉ最高含有点とＭｏ−Ｓ最高含有点との目標間隔は、回転テーブルの回転速度を０．５〜１０ｒｐｍの範囲内で変化させることにより、所定の目標間隔値となるように調整した。
【００１９】
また、比較の目的で、これら工具基体Ａ１〜Ａ１０およびＢ１〜Ｂ６を、アセトン中で超音波洗浄し、乾燥した状態で、
アークイオンプレーティング装置とマグネトロンスパッタリング装置を併設した蒸着装置内の固定テーブル（回転しない）上に装着し、一方側の前記アークイオンプレーティング装置のカソード電極（蒸発源）として、種々の成分組成をもったＡｌ−Ｔｉ合金、他方側のマグネトロンスパッタリング装置のターゲット（蒸発源）としてＷＳ２、ＮｂＳまたはＣｒＳを装着し、またボンバード洗浄用金属Ｔｉも装着し、まず装置内を排気して０．５Ｐａ以下の真空に保持しながら、ヒーターで装置内を５００℃に加熱した後、固定テーブル上に装着された工具基体に−１０００Ｖの直流バイアス電圧を印加して、カソード電極の前記金属Ｔｉとアノード電極との間に１００Ａの電流を流してアーク放電を発生させ、もって工具基体表面をＴｉボンバード洗浄し、
装置内に反応ガスとして窒素ガスを導入して２Ｐａの反応雰囲気とし、固定テーブル上の工具基体に−１００Ｖの直流バイアス電圧を印加して、カソード電極とアノード電極との間に９０Ａの電流を流してアーク放電を発生させると同時に、スパッタリングターゲット（ＷＳ２、ＮｂＳまたはＣｒＳ）にパルス電源から３ｋＷのパルス電力を印加してＷＳ２、ＮｂＳまたはＣｒＳをスパッタし、
固定テーブル上の工具基体の表面に、表５，６に示される目標組成および目標層厚をもった組成的に均一の（Ａｌ，Ｔｉ，Ｍ，Ｓ）Ｎ層（但し、Ｍは、Ｗ、ＮｂまたはＣｒ）からなる硬質被覆層を蒸着することにより、同じくスローアウエイチップ形状の従来被覆工具１〜１６をそれぞれ製造した。
なお、上記従来被覆工具１〜１６の製法は、硬質被覆層の下部層を形成しない点、アークイオンプレーティングとスパッタリングの同時蒸着を行って上部層を蒸着形成する際に工具基体を回転（自転も含む）させない点、スパッタリングターゲットがＭｏＳ２ではなくＷＳ２、ＮｂＳまたはＣｒＳである点で、本発明被覆工具１〜１６の製法と異なります。
【００２０】
つぎに、上記の各種の被覆チップを、いずれも工具鋼製バイトの先端部に固定治具にてネジ止めした状態で、本発明被覆チップ１〜１６および従来被覆チップ１〜１６について、
被削材：質量％で、Ｃｏ−２０％Ｃｒ−１５％Ｗ−１０％Ｎｉ−１．５％Ｍｎ−１％Ｓｉ−１％Ｆｅ−０．１２％Ｃの組成を有するＣｏ基合金の丸棒、
切削速度：  ７０  ｍ／ｍｉｎ．、
切り込み：  １．５  ｍｍ、
送り：  ０．２５  ｍｍ／ｒｅｖ．、
切削時間：  １０  分、
の条件（切削条件Ａ）でのＣｏ基合金の乾式高速連続切削加工試験（通常の切削速度は、４０ｍ／ｍｉｎ．、）、
被削材：質量％で、Ｔｉ−３％Ａｌ−２．５％Ｖの組成を有するＴｉ基合金の長さ方向等間隔４本縦溝入り丸棒、
切削速度：  ７５  ｍ／ｍｉｎ．、
切り込み：  １．２  ｍｍ、
送り：  ０．３  ｍｍ／ｒｅｖ．、
切削時間：  ５  分、
の条件（切削条件Ｂ）でのＴｉ基合金の乾式高速断続切削加工試験（通常の切削速度は、４０ｍ／ｍｉｎ．、）、
被削材：質量％で、Ｎｉ−１９％Ｃｒ−１８．５％Ｆｅ−５．２％Ｃｄ−５％Ｔａ−３％Ｍｏ−０．９％Ｔｉ−０．５％Ａｌの組成を有するＮｉ基合金の丸棒、
切削速度：  ８０  ｍ／ｍｉｎ．、
切り込み：  １．２  ｍｍ、
送り：  ０．２５  ｍｍ／ｒｅｖ．、
切削時間：  １０  分、
の条件（切削条件Ｃ）でのＮｉ基合金の乾式高速連続切削加工試験（通常の切削速度は、５０ｍ／ｍｉｎ．、）、
を行い、いずれの切削加工試験でも切刃の逃げ面摩耗幅を測定した。この測定結果を表７に示した。
【００２１】
【表１】
2008173752.tif 000002
【００２２】
【表２】
2008173752.tif 000003
【００２３】
【表３】
2008173752.tif 000004
【００２４】
【表４】
2008173752.tif 000005
【００２５】
【表５】
2008173752.tif 000006
【００２６】
【表６】
2008173752.tif 000007
【００２７】
【表７】
2008173752.tif 000008
【実施例２】
【００２８】
原料粉末として、平均粒径：５．５μｍを有する中粗粒ＷＣ粉末、同０．８μｍの微粒ＷＣ粉末、同１．３μｍのＴａＣ粉末、同１．２μｍのＮｂＣ粉末、同１．２μｍのＺｒＣ粉末、同２．３μｍのＣｒ３Ｃ２粉末、同１．５μｍのＶＣ粉末、同１．０μｍの（Ｔｉ，Ｗ）Ｃ［質量比で、ＴｉＣ／ＷＣ＝５０／５０］粉末、および同１．８μｍのＣｏ粉末を用意し、これら原料粉末をそれぞれ表８に示される配合組成に配合し、さらにワックスを加えてアセトン中で２４時間ボールミル混合し、減圧乾燥した後、１００ＭＰａの圧力で所定形状の各種の圧粉体にプレス成形し、これらの圧粉体を、６Ｐａの真空雰囲気中、７℃／分の昇温速度で１３７０〜１４７０℃の範囲内の所定の温度に昇温し、この温度に１時間保持後、炉冷の条件で焼結して、直径が８ｍｍ、１３ｍｍ、および２６ｍｍの３種の工具基体形成用丸棒焼結体を形成し、さらに前記の３種の丸棒焼結体から、研削加工にて、表７に示される組合せで、切刃部の直径×長さがそれぞれ６ｍｍ×１３ｍｍ、１０ｍｍ×２２ｍｍ、および２０ｍｍ×４５ｍｍの寸法、並びにいずれもねじれ角４５度の４枚刃スクエア形状をもったＷＣ基超硬合金製の工具基体（エンドミル）Ｃ−１〜Ｃ−８をそれぞれ製造した。
【００２９】
ついで、これらの工具基体（エンドミル）Ｃ−１〜Ｃ−８の表面をアセトン中で超音波洗浄し、乾燥した状態で、同じく図１に示されるアークイオンプレーティング装置とマグネトロンスパッタリング装置を併設した蒸着装置に装入し、上記実施例１と同一の条件で、まず、表９に示される目標組成、目標層厚の（Ａｌ，Ｔｉ）Ｎ層からなる下部層を蒸着形成し、その後、層厚方向に沿って同じく表９に示される目標組成のＡｌ−Ｔｉ最高含有点とＭｏ−Ｓ最高含有点とが交互に、同じく表９に示される目標間隔で繰り返し存在し、かつ前記Ａｌ−Ｔｉ最高含有点から前記Ｍｏ−Ｓ最高含有点、前記Ｍｏ−Ｓ最高含有点から前記Ａｌ−Ｔｉ最高含有点へと、Ａｌ、Ｔｉ、Ｍｏ、Ｓの含有割合が連続的に変化する成分濃度分布構造を有し、かつ同じく表９に示される目標層厚の組成変化（Ａｌ，Ｔｉ，Ｍｏ，Ｓ）Ｎ層からなる硬質被覆層を蒸着形成することにより、本発明被覆工具としての本発明被覆エンドミル１〜８をそれぞれ製造した。
【００３０】
また、比較の目的で、上記の工具基体（エンドミル）Ｃ−１〜Ｃ−８の表面をアセトン中で超音波洗浄し、乾燥した状態で、アークイオンプレーティング装置とスパッタリング装置を併設した蒸着装置に装入し、上記実施例１と同一の条件で、工具基体（エンドミル）Ｃ−１〜Ｃ−８の表面に、表１０に示される目標組成および目標層厚をもった組成的に均一の（Ａｌ，Ｔｉ，Ｍｏ，Ｓ）Ｎ層からなる硬質被覆層を蒸着することにより、従来被覆工具としての従来被覆エンドミル１〜８をそれぞれ製造した。
【００３１】
つぎに、上記本発明被覆エンドミル１〜８および従来被覆エンドミル１〜８のうち、
本発明被覆エンドミル１〜３および従来被覆エンドミル１〜３については、
被削材−平面寸法：１００ｍｍ×２５０ｍｍ、厚さ：５０ｍｍの、質量％で、Ｔｉ−６％Ａｌ−４％Ｖの組成を有するＴｉ基合金の板材、
切削速度：  ５０  ｍ／ｍｉｎ．、
溝深さ（切り込み）：  ３．０  ｍｍ、
テーブル送り：  ３００  ｍｍ／分、
の条件でのＴｉ基合金の乾式高速溝切削加工試験（通常の切削速度は、３０ｍ／ｍｉｎ．）、
本発明被覆エンドミル４〜６および従来被覆エンドミル４〜６については、
被削材−平面寸法：１００ｍｍ×２５０ｍｍ、厚さ：５０ｍｍの、質量％で、Ｃｏ−２３％Ｃｒ−６％Ｍｏ−２％Ｎｉ−１％Ｆｅ−０．６％Ｓｉ―０．４％Ｃの組成を有するＣｏ基合金の板材、
切削速度：  ６０  ｍ／ｍｉｎ．、
溝深さ（切り込み）：  ６．０  ｍｍ、
テーブル送り：  ２８０  ｍｍ／分、
の条件でのＣｏ基合金の乾式高速溝切削加工試験（通常の切削速度は、４０ｍ／ｍｉｎ．）、
本発明被覆エンドミル７，８および従来被覆エンドミル７，８については、
被削材−平面寸法：１００ｍｍ×２５０ｍｍ、厚さ：５０ｍｍの、質量％で、Ｎｉ−１９％Ｃｒ−１８．５％Ｆｅ−５．２％Ｃｄ−５％Ｔａ−３％Ｍｏ−０．９％Ｔｉ−０．５％Ａｌの組成を有するＮｉ基合金の板材、
切削速度：  ５５  ｍ／ｍｉｎ．、
溝深さ（切り込み）：  ６．０  ｍｍ、
テーブル送り：  ２７０  ｍｍ／分、
の条件でのＮｉ基合金の乾式高速溝切削加工試験（通常の切削速度は、３５ｍ／ｍｉｎ．）
をそれぞれ行い、いずれの溝切削加工試験でも切刃部の外周刃の逃げ面摩耗幅が使用寿命の目安とされる０．１ｍｍに至るまでの切削溝長を測定した。この測定結果を表９，１０にそれぞれ示した。
【００３２】
【表８】
2008173752.tif 000009
【００３３】
【表９】
2008173752.tif 000010
【００３４】
【表１０】
2008173752.tif 000011
【実施例３】
【００３５】
上記の実施例２で製造した直径が８ｍｍ（工具基体Ｃ−１〜Ｃ−３形成用）、１３ｍｍ（工具基体Ｃ−４〜Ｃ−６形成用）、および２６ｍｍ（工具基体Ｃ−７、Ｃ−８形成用）の３種の丸棒焼結体を用い、この３種の丸棒焼結体から、研削加工にて、溝形成部の直径×長さがそれぞれ４ｍｍ×１３ｍｍ（工具基体Ｄ−１〜Ｄ−３）、８ｍｍ×２２ｍｍ（工具基体Ｄ−４〜Ｄ−６）、および１６ｍｍ×４５ｍｍ（工具基体Ｄ−７、Ｄ−８）の寸法、並びにいずれもねじれ角３０度の２枚刃形状をもったＷＣ基超硬合金製の工具基体（ドリル）Ｄ−１〜Ｄ−８をそれぞれ製造した。
【００３６】
ついで、これらの工具基体（ドリル）Ｄ−１〜Ｄ−８の切刃に、ホーニングを施し、アセトン中で超音波洗浄し、乾燥した状態で、同じく図１に示されるアークイオンプレーティング装置とマグネトロンスパッタリング装置を併設した蒸着装置に装入し、上記実施例１と同一の条件で、まず、表１１に示される目標組成、目標層厚の（Ａｌ，Ｔｉ）Ｎ層からなる下部層を蒸着形成し、その後、層厚方向に沿って表１１に示される目標組成のＡｌ−Ｔｉ最高含有点とＭｏ−Ｓ最高含有点とが交互に、同じく表１１に示される目標間隔で繰り返し存在し、かつ前記Ａｌ−Ｔｉ最高含有点から前記Ｍｏ−Ｓ最高含有点、前記Ｍｏ−Ｓ最高含有点から前記Ａｌ−Ｔｉ最高含有点へと、Ａｌ、Ｔｉ、Ｍｏ、Ｓの含有割合が連続的に変化する成分濃度分布構造を有し、かつ同じく表１１に示される目標層厚の組成変化（Ａｌ，Ｔｉ，Ｍｏ，Ｓ）Ｎ層からなる硬質被覆層を蒸着形成することにより、本発明被覆工具としての本発明被覆ドリル１〜８をそれぞれ製造した。
【００３７】
また、比較の目的で、上記の工具基体（ドリル）Ｄ−１〜Ｄ−８の表面に、ホーニングを施し、アセトン中で超音波洗浄し、乾燥した状態で、アークイオンプレーティング装置とスパッタリング装置を併設した蒸着装置に装入し、上記実施例１と同一の条件で、工具基体（ドリル）Ｄ−１〜Ｄ−８の表面に、表１２に示される目標組成および目標層厚をもった組成的に均一の（Ａｌ，Ｔｉ，Ｍｏ，Ｓ）Ｎ層からなる硬質被覆層を蒸着することにより、従来被覆工具としての従来被覆ドリル１〜８をそれぞれ製造した。
【００３８】
つぎに、上記本発明被覆ドリル１〜８および従来被覆ドリル１〜８のうち、
本発明被覆ドリル１〜３および従来被覆ドリル１〜３については、
被削材−平面寸法：１００ｍｍ×２５０ｍｍ、厚さ：５０ｍｍの、質量％で、Ｔｉ−６％Ａｌ−４％Ｖの組成を有するＴｉ基合金の板材、
切削速度：  ４５  ｍ／ｍｉｎ．、
送り：  ０．２５  ｍｍ／ｒｅｖ、
穴深さ：  ８  ｍｍ、
の条件でのＴｉ基合金の湿式高速穴あけ切削加工試験（通常の切削速度は、３０ｍ／ｍｉｎ．）、
本発明被覆ドリル４〜６および従来被覆ドリル４〜６については、
被削材−平面寸法：１００ｍｍ×２５０ｍｍ、厚さ：５０ｍｍの、質量％で、Ｃｏ−２０％Ｃｒ−２０％Ｎｉ−４％Ｍｎ−４％Ｗ−４％Ｃｄ−３％Ｆｅ−１．５％Ｍｎ−０．７％Ｓｉ−０．３８％Ｃの組成を有するＣｏ基合金の板材、
切削速度：  ６０  ｍ／ｍｉｎ．、
送り：  ０．３０  ｍｍ／ｒｅｖ、
穴深さ：  １５  ｍｍ、
の条件でのＣｏ基合金の湿式高速穴あけ切削加工試験（通常の切削速度は、３５ｍ／ｍｉｎ．）、
本発明被覆ドリル７，８および従来被覆ドリル７，８については、
被削材−平面寸法：１００ｍｍ×２５０ｍｍ、厚さ：５０ｍｍの、質量％で、Ｎｉ−１９％Ｃｒ−１８．５％Ｆｅ−５．２％Ｃｄ−５％Ｔａ−３％Ｍｏ−０．９％Ｔｉ−０．５％Ａｌ−０．３％Ｓｉ−０．２％Ｍｎ−０．０５％Ｃｕ−０．０４％Ｃの組成を有するＮｉ基合金の板材、
切削速度：  ５０  ｍ／ｍｉｎ．、
送り：  ０．３０  ｍｍ／ｒｅｖ、
穴深さ：  ２０  ｍｍ、
の条件でのＮｉ基合金の湿式高速穴あけ切削加工試験（通常の切削速度は、３０ｍ／ｍｉｎ．）、
をそれぞれ行い、いずれの湿式高速穴あけ切削加工試験（水溶性切削油使用）でも、先端切刃面の逃げ面摩耗幅が０．３ｍｍに至るまでの穴あけ加工数を測定した。この測定結果を表１１，１２にそれぞれ示した。
【００３９】
【表１１】
2008173752.tif 000012
【００４０】
【表１２】
2008173752.tif 000013
【００４１】
この結果得られた本発明被覆工具としての本発明被覆チップ１〜１６、本発明被覆エンドミル１〜８、および本発明被覆ドリル１〜８の硬質被覆層の下部層を構成する（Ａｌ，Ｔｉ）Ｎ層および上部層を構成する組成変化（Ａｌ，Ｔｉ，Ｍｏ，Ｓ）Ｎ層のＡｌ−Ｔｉ最高含有点およびＭｏ−Ｓ最高含有点の組成を、透過型電子顕微鏡を用いてのエネルギー分散Ｘ線分析法により測定したところ、それぞれ目標組成と実質的に同じ組成を示した。また、従来被覆工具としての従来被覆チップ１〜１６、従来被覆エンドミル１〜８、および従来被覆ドリル１〜８の硬質被覆層を構成する組成的に均一な（Ａｌ，Ｔｉ，Ｍ，Ｓ）Ｎ層（但し、Ｍは、Ｗ、ＮｂまたはＣｒ）の組成を、透過型電子顕微鏡を用いてのエネルギー分散Ｘ線分析法により測定したところ、それぞれ目標組成と実質的に同じ組成を示した。
【００４２】
また、上記の硬質被覆層の平均層厚を走査型電子顕微鏡を用いて断面測定したところ、いずれも目標層厚と実質的に同じ平均値（５ヶ所の平均値）を示した。
【００４３】
表７、９〜１２に示される結果から、本発明被覆工具は、Ｔｉ基合金、Ｎｉ基合金、Ｃｏ基合金等の耐熱合金の高熱発生を伴う高速切削条件下での切削加工に用いた場合であっても、硬質被覆層の下部層を構成する（Ａｌ，Ｔｉ）Ｎ層および上部層を構成する組成変化（Ａｌ，Ｔｉ，Ｍｏ，Ｓ）Ｎ層が、全体として、すぐれた高温硬さ、耐酸化性、高温強度とすぐれた潤滑性を備え、かつ、硬質被覆層が工具基体と強固な接合強度を有していることによって、溶着、偏摩耗の発生もなく、長期に亘ってすぐれた耐チッピング性と耐摩耗性を発揮するのに対して、硬質被覆層が組成的に均一な（Ａｌ，Ｔｉ，Ｍ，Ｓ）Ｎ層（但し、Ｍは、Ｗ、ＮｂまたはＣｒ）で構成された従来被覆工具においては、高速切削加工で高熱発生を伴うことにより、溶着・偏摩耗が発生し、これが原因で比較的短時間で使用寿命に至ることが明らかである。
【００４４】
上述のように、この発明の被覆工具は、一般鋼や普通鋳鉄などの切削加工は勿論のこと、高い発熱を伴うＴｉ基合金、Ｎｉ基合金、Ｃｏ基合金等の耐熱合金の高速切削加工に用いた場合でも、長期に亘ってすぐれた耐チッピング性とすぐれた耐摩耗性を発揮し、すぐれた切削性能を示すものであるから、切削加工装置のＦＡ化、並びに切削加工の省力化および省エネ化、さらに低コスト化に十分満足に対応できるものである。
【図面の簡単な説明】
【００４５】
【図１】この発明の被覆工具を構成する硬質被覆層を形成するのに用いたアークイオンプレーティング装置とマグネトロンスパッタリング装置を併設した蒸着装置を示し、（ａ）は概略平面図、（ｂ）は概略正面図である。
【図１】
2008173752.tif 000014